Сырьевая смесь для изготовления бетона
RAW MIXTURE FOR CONCRETE MANUFACTURE

Изобретение относится к промышленности строительных материалов, в частности к производству бетонов.
Известна сырьевая смесь для изготовления бетона, содержащая, мас.%: цемент 22,0-40,0; микрокремнезем 3,0-4,0; пластификатор 0,3-0,9; базальтовое волокно длиной до 9 мм 1,5-2,0; кварцевый песок 55,0-60,0; вода - остальное [1].
Задача изобретения состоит в снижении расхода цемента в составе сырьевой смеси для изготовления бетона.
Технический результат достигается тем, что сырьевая смесь для изготовления бетона, содержащая портландцемент, микрокремнезем, пластификатор, кварцевый песок, воду, в качестве пластификатора включает суперпластификатор С-3 и дополнительно этилсиликонат натрия при следующем соотношении компонентов, мас.%: портландцемент 17,0-20,0; микрокремнезем 1,0-1,5; суперпластификатор С-3 0,7-1,0; кварцевый песок 62,8-64,5; вода 14,0-15,0; этилсиликонат натрия 1,0-1,5.
Подготавливают, дозируют и смешивают портландцемент, кварцевый песок, микрокремнезем, добавляют воду, суперпластификатор С-3 (получаемый на базе продуктов конденсации нафталинсульфокислоты и формальдегида [2]), этилсиликонат натрия и вновь смешивают. Полученной бетонной смесью заполняют металлические формы, уплотняют смесь и выдерживают ее в формах до затвердевания. Затем изделия извлекают из форм.
Источники информации
1. RU 2423331, 2011.
2. Афанасьев А.А. Бетонные работы. - М.: Высш. шк., 1991. - С. 29-30.